(57)【特許請求の範囲】
【請求項１】
芳香族ポリカーボネート樹脂（Ａ）と、該芳香族ポリカーボネート樹脂（Ａ）１００質量部に対し、
リン系安定剤（Ｂ）として下記一般式（Ｉ）で表されるホスファイト系安定剤（Ｂ−Ｉ）０．０１〜０．１質量部と、ポリアルキレングリコール化合物（Ｃ）０．０５〜２質量部と
を含有する芳香族ポリカーボネート樹脂組成物であって、
前記ポリアルキレングリコール化合物（Ｃ）がポリブチレングリコールであり、
前記リン系安定剤（Ｂ）として、更に、下記一般式（II）で表されるホスファイト系安定剤（Ｂ−II）を芳香族ポリカーボネート樹脂（Ａ）１００質量部に対して０．０１〜０．５質量部含有することを特徴とする芳香族ポリカーボネート樹脂組成物。
【化１】
0005991420.tif 000014
（式（Ｉ）中、Ｒ１１〜Ｒ１８は、それぞれ独立に、水素原子又はアルキル基を示し、Ｒ１９〜Ｒ２２は、それぞれ独立に、アルキル基、アリール基又はアラルキル基を示し、ａ〜ｄは、それぞれ独立に０〜３の整数を示す。）
【化２】
0005991420.tif 000015
（式（II）中、Ｒ２１〜Ｒ２５は、それぞれ独立に、水素原子、炭素数６〜２０のアリール基、又は炭素数１〜２０のアルキル基を表す。）
【請求項２】
請求項１において、前記ポリアルキレングリコール化合物（Ｃ）の数平均分子量が２００〜５０００であることを特徴とする芳香族ポリカーボネート樹脂組成物。
【請求項３】
請求項２において、前記ポリアルキレングリコール化合物（Ｃ）の数平均分子量が２００以上１０００未満であることを特徴とする芳香族ポリカーボネート樹脂組成物。
【請求項４】
請求項１ないし３のいずれか１項において、前記ホスファイト系安定剤（Ｂ−II）とホスファイト系安定剤（Ｂ−Ｉ）の質量比（Ｂ−II）／（Ｂ−Ｉ）が１〜１０であることを特徴とする芳香族ポリカーボネート樹脂組成物。
【請求項５】
請求項１ないし４のいずれか１項において、前記ホスファイト系安定剤（Ｂ−Ｉ）が下記構造式（Ｉａ）で表される化合物であることを特徴とする芳香族ポリカーボネート樹脂組成物。
【化３】
0005991420.tif 000016
【請求項６】
請求項１ないし５のいずれか１項において、該芳香族ポリカーボネート樹脂組成物を用いて射出成形することにより得られた３００ｍｍ長光路成形品について測定した３００ｍｍ長のＹＩ値が２０以下であることを特徴とする芳香族ポリカーボネート樹脂組成物。
【請求項７】
請求項１ないし６のいずれか１項に記載の芳香族ポリカーボネート樹脂組成物を成形してなる成形品。
【請求項８】
請求項７において、導光部材であることを特徴とする成形品。
【請求項９】
請求項８において、自動車用照明装置に内蔵される導光部材であることを特徴とする成形品。
【発明の詳細な説明】
【技術分野】
【０００１】
本発明は、芳香族ポリカーボネート樹脂組成物及びその成形品に関する。詳しくは、本発明は、導光部材の成形材料として好適な、色相に優れた芳香族ポリカーボネート樹脂組成物と、この芳香族ポリカーボネート樹脂組成物を成形してなる成形品に関する。
【背景技術】
【０００２】
近年、欧州及び北米等においては、自動車のヘッドランプ及びリアランプに常時点灯するデイライトを設置することにより、昼間の歩行者や対向車からの視認性を高める、自動車のデイライト化が進んでいる。デイライトは一般に、導光部材と、導光部材に光を入射させる光源とを備えている。自動車のデイライトの近傍には、一般的に夜間用の通常の光源としてハロゲンランプ等の白熱灯が設けられているため、導光部材は、デイライトの光源から発生する熱に加え、白熱灯から発生する熱によっても加熱される。このため、導光部材には優れた耐熱耐久性が求められる。
【０００３】
従来、導光部材の構成材料として、例えば下記特許文献１に、芳香族ポリカーボネート樹脂にリン系安定剤及び脂肪酸エステルを配合した芳香族ポリカーボネート樹脂組成物が開示されている。
また、特許文献１の芳香族ポリカーボネート樹脂組成物の色相と耐黄変性を改善したものとして、特許文献２には、芳香族ポリカーボネート樹脂に配合するリン系安定剤として、２種類のホスファイト系安定剤を用いた芳香族ポリカーボネート樹脂組成物が開示されている。
【０００４】
即ち、芳香族ポリカーボネート樹脂組成物を用いて自動車用照明装置に用いられる導光部材を成形した場合、成形過程で受ける熱で芳香族ポリカーボネート樹脂が劣化し、得られる成形品は僅かながら黄色味を帯びることがある。また、成形時に黄色味を帯びなくても、導光部材は、上記の通り、導光部材周辺の光源の熱に長時間晒されることで劣化して黄変する。特許文献２の芳香族ポリカーボネート樹脂組成物は、特許文献１の芳香族ポリカーボネート樹脂組成物における色相を改善すると共にこの黄変を抑制するものである。
【０００５】
特許文献２で用いる２種類のホスファイト系安定剤のうちの一方は、スピロ環骨格を有するホスファイト系安定剤であり、他方は、スピロ環骨格を有さないものである。
特許文献２で使用されるスピロ環骨格を有するホスファイト系安定剤は、下記一般式（１）で表されるものである。
【０００６】
【化１】
0005991420.tif 000002
【０００７】
（式（１）中、Ｒ１及びＲ２はそれぞれ独立に、炭素原子数１〜３０のアルキル基又は炭素原子数６〜３０のアリール基を表す。）
【０００８】
特許文献２には、上記一般式（１）の炭素原子数６〜３０のアリール基としては、フェニル基とナフチル基が挙げられており、その場合の具体例としては、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、フェニルビスフェノールＡペンタエリスリトールジホスファイトが挙げられているが、本発明で用いるホスファイト系安定剤（Ｂ−Ｉ）の例示はない。
【０００９】
また、本発明者は、特許文献２の芳香族ポリカーボネート樹脂組成物よりも耐黄変性を更に改善し、加熱条件下に長時間晒された場合であっても黄変の問題が小さい芳香族ポリカーボネート樹脂組成物として、芳香族ポリカーボネート樹脂（Ａ）１００質量部に対し、リン系安定剤（Ｂ）として、本発明で用いるホスファイト系安定剤（Ｂ−Ｉ）０．０１〜０．１質量部と、脂肪酸エステル（Ｃ）０．０３〜０．３質量部とを含有する芳香族ポリカーボネート樹脂組成物を提案し、本願出願人より特許出願した（特許文献３）。
【先行技術文献】
【特許文献】
【００１０】
【特許文献１】特開２００７−２０４７３７号公報
【特許文献２】特開２０１３−１３９０９７号公報
【特許文献３】特願２０１４−０６８９１１
【発明の概要】
【発明が解決しようとする課題】
【００１１】
上記の従来技術により、芳香族ポリカーボネート樹脂組成物の色相や黄変の改善効果は得られているが、自動車用照明装置に内蔵される導光部材用途にあっては、従来提案されている芳香族ポリカーボネート樹脂組成物よりも更に良好な色相、例えば３００ｍｍ長光路成形品について測定される３００ｍｍ長のＹＩ値が２０以下であるような高度な色相が望まれる。
【００１２】
本発明は、自動車用照明装置に内蔵される導光部材用途にも好適な、著しく優れた色相を有する芳香族ポリカーボネート樹脂組成物と、この芳香族ポリカーボネート樹脂組成物を成形してなる成形品を提供することを課題とする。
【課題を解決するための手段】
【００１３】
本発明者は上記課題を解決するべく、芳香族ポリカーボネート樹脂に配合する添加剤について鋭意研究を重ねた結果、特定のホスファイト系安定剤と共にポリアルキレングリコール化合物を配合することで、上記課題を解決し得ることを見出した。
【００１４】
本発明はこのような知見に基づいて達成されたものであり、以下を要旨とする。
【００１５】
［１］  芳香族ポリカーボネート樹脂（Ａ）と、該芳香族ポリカーボネート樹脂（Ａ）１００質量部に対し、リン系安定剤（Ｂ）として下記一般式（Ｉ）で表されるホスファイト系安定剤（Ｂ−Ｉ）０．０１〜０．１質量部と、ポリアルキレングリコール化合物（Ｃ）０．０５〜２質量部とを含有する芳香族ポリカーボネート樹脂組成物であって、前記ポリアルキレングリコール化合物（Ｃ）がポリブチレングリコールであり、前記リン系安定剤（Ｂ）として、更に、下記一般式（II）で表されるホスファイト系安定剤（Ｂ−II）を芳香族ポリカーボネート樹脂（Ａ）１００質量部に対して０．０１〜０．５質量部含有することを特徴とする芳香族ポリカーボネート樹脂組成物。
【００１６】
【化２】
0005991420.tif 000003
【００１７】
（式（Ｉ）中、Ｒ１１〜Ｒ１８は、それぞれ独立に、水素原子又はアルキル基を示し、Ｒ１９〜Ｒ２２は、それぞれ独立に、アルキル基、アリール基又はアラルキル基を示し、ａ〜ｄは、それぞれ独立に０〜３の整数を示す。）
【００２３】
【化４】
0005991420.tif 000004
【００２４】
（式（II）中、Ｒ２１〜Ｒ２５は、それぞれ独立に、水素原子、炭素数６〜２０のアリール基又は炭素数１〜２０のアルキル基を表す。）
【００２５】
［２］ ［１］において、前記ポリアルキレングリコール化合物（Ｃ）の数平均分子量が２００〜５０００であることを特徴とする芳香族ポリカーボネート樹脂組成物。
［３］ ［２］において、前記ポリアルキレングリコール化合物（Ｃ）の数平均分子量が２００以上１０００未満であることを特徴とする芳香族ポリカーボネート樹脂組成物。
［４］ ［１］ないし［３］のいずれかにおいて、前記ホスファイト系安定剤（Ｂ−II）とホスファイト系安定剤（Ｂ−Ｉ）の質量比（Ｂ−II）／（Ｂ−Ｉ）が１〜１０であることを特徴とする芳香族ポリカーボネート樹脂組成物。
［５］  ［１］ないし［４］のいずれかにおいて、前記ホスファイト系安定剤（Ｂ−Ｉ）が下記構造式（Ｉａ）で表される化合物であることを特徴とする芳香族ポリカーボネート樹脂組成物。
【００２６】
【化５】
0005991420.tif 000005
【００２７】
［６］  ［１］ないし［５］のいずれかにおいて、該芳香族ポリカーボネート樹脂組成物を用いて射出成形することにより得られた３００ｍｍ長光路成形品について測定した３００ｍｍ長のＹＩ値が２０以下であることを特徴とする芳香族ポリカーボネート樹脂組成物。
【００２８】
［７］  ［１］ないし［６］のいずれかに記載の芳香族ポリカーボネート樹脂組成物を成形してなる成形品。
【００２９】
［８］  ［７］において、導光部材であることを特徴とする成形品。
【００３０】
［９］  ［８］において、自動車用照明装置に内蔵される導光部材であることを特徴とする成形品。
【発明の効果】
【００３１】
本発明の芳香族ポリカーボネート樹脂組成物は、３００ｍｍ長光路成形品について測定される３００ｍｍ長のＹＩ値２０以下を満足する著しく良好な色相を有するものである。
このため、本発明の芳香族ポリカーボネート樹脂組成物を用いて得られる導光部材は、長尺ないしは肉厚の導光部材であっても、高い光伝達効率を得ることができる。
【発明を実施するための形態】
【００３２】
以下に本発明の実施の形態を詳細に説明する。
【００３３】
［芳香族ポリカーボネート樹脂組成物］
本発明の芳香族ポリカーボネート樹脂組成物は、芳香族ポリカーボネート樹脂（Ａ）と、該芳香族ポリカーボネート樹脂（Ａ）１００質量部に対し、リン系安定剤（Ｂ）として特定のホスファイト系安定剤（Ｂ−Ｉ）０．０１〜０．１質量部と、ポリアルキレングリコール化合物（Ｃ）０．０５〜２質量部を含有することを特徴とする。
【００３４】
以下において、芳香族ポリカーボネート樹脂組成物を成形して得られた成形品の成形直後の色相を「初期色相」と称し、得られた成形品を加熱条件下に長時間晒したときの黄変を抑制する効果を「耐熱黄変抑制効果」と称す。
【００３５】
＜芳香族ポリカーボネート樹脂（Ａ）＞
芳香族ポリカーボネート樹脂（Ａ）は、芳香族ヒドロキシ化合物と、ホスゲン又は炭酸のジエステルとを反応させることによって得られる芳香族ポリカーボネート重合体である。上記芳香族ポリカーボネート重合体は分岐を有していてもよい。芳香族ポリカーボネート樹脂の製造方法は、特に限定されるものではなく、ホスゲン法（界面重合法）、溶融法（エステル交換法）等の従来法によることができる。
【００３６】
芳香族ジヒドロキシ化合物の代表的なものとしては、例えば、ビス（４−ヒドロキシフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。
【００３７】
上記芳香族ジヒドロキシ化合物の中では、２，２−ビス（４−ヒドロキシフェニル）プロパン（ビスフェノールＡ）が特に好ましい。
上記芳香族ジヒドロキシ化合物は、１種類を単独で用いても、２種類以上を混合して用いてもよい。
【００３８】
芳香族ポリカーボネート樹脂（Ａ）を製造する際に、上記芳香族ジヒドロキシ化合物に加えてさらに分子中に３個以上のヒドロキシ基を有する多価フェノール等を少量添加してもよい。この場合、上記芳香族ポリカーボネート樹脂（Ａ）は分岐を有するものになる。
【００３９】
上記３個以上のヒドロキシ基を有する多価フェノールとしては、例えばフロログルシン、４，６−ジメチル−２，４，６−トリス（４−ヒドロキシフェニル）ヘプテン−２、４，６−ジメチル−２，４，６−トリス（４−ヒドロキシフェニル）ヘプタン、２，６−ジメチル−２，４，６−トリス（４−ヒドロキシフェニル）ヘプテン−３、１，３，５−トリス（４−ヒドロキシフェニル）ベンゼン、１，１，１−トリス（４−ヒドロキシフェニル）エタンなどのポリヒドロキシ化合物、あるいは３，３−ビス（４−ヒドロキシアリール）オキシインドール（＝イサチンビスフェノール）、５−クロルイサチン、５，７−ジクロルイサチン、５−ブロムイサチン等が挙げられる。この中でも、１，１，１−トリス（４−ヒドロキシルフェニル）エタン又は１，３，５−トリス（４−ヒドロキシフェニル）ベンゼンが好ましい。上記多価フェノールの使用量は、上記芳香族ジヒドロキシ化合物を基準（１００モル％）として好ましくは０．０１〜１０モル％となる量であり、より好ましくは０．１〜２モル％となる量である。
【００４０】
エステル交換法による重合においては、ホスゲンの代わりに炭酸ジエステルがモノマーとして使用される。炭酸ジエステルの代表的な例としては、ジフェニルカーボネート、ジトリルカーボネート等に代表される置換ジアリールカーボネート、ジメチルカーボネート、ジエチルカーボネート、ジ−ｔｅｒｔ−ブチルカーボネート等に代表されるジアルキルカーボネートが挙げられる。これらの炭酸ジエステルは、１種類を単独で、又は２種類以上を混合して用いることができる。これらのなかでも、ジフェニルカーボネート、置換ジフェニルカーボネートが好ましい。
【００４１】
また上記の炭酸ジエステルは、好ましくはその５０モル％以下、さらに好ましくは３０モル％以下の量を、ジカルボン酸又はジカルボン酸エステルで置換してもよい。代表的なジカルボン酸又はジカルボン酸エステルとしては、テレフタル酸、イソフタル酸、テレフタル酸ジフェニル及びイソフタル酸ジフェニル等が挙げられる。このようなジカルボン酸又はジカルボン酸エステルで炭酸ジエステルの一部を置換した場合には、ポリエステルカーボネートが得られる。
【００４２】
エステル交換法により芳香族ポリカーボネート樹脂を製造する際には、通常、触媒が使用される。触媒種に制限はないが、一般的にはアルカリ金属化合物、アルカリ土類金属化合物、塩基性ホウ素化合物、塩基性リン化合物、塩基性アンモニウム化合物、アミン系化合物等の塩基性化合物が使用される。中でもアルカリ金属化合物及び／又はアルカリ土類金属化合物が特に好ましい。これらは、１種を単独で使用してもよく、２種類以上を組み合わせて使用してもよい。エステル交換法では、上記触媒をｐ−トルエンスルホン酸エステル等で失活させることが一般的である。
【００４３】
上記芳香族ポリカーボネート樹脂（Ａ）には、難燃性等を付与する目的で、シロキサン構造を有するポリマー又はオリゴマーを共重合させることができる。
【００４４】
芳香族ポリカーボネート樹脂（Ａ）の粘度平均分子量は、１０，０００〜２２，０００であることが好ましい。芳香族ポリカーボネート樹脂（Ａ）の粘度平均分子量が１０，０００未満である場合、得られる成形品の機械的強度が不足し、十分な機械的強度を有するものを得ることができない場合がある。また、芳香族ポリカーボネート樹脂（Ａ）の粘度平均分子量が２２，０００を超える場合、芳香族ポリカーボネート樹脂（Ａ）の溶融粘度が大きくなるため、例えば芳香族ポリカーボネート樹脂組成物を射出成形などの方法で成形して導光部材等の長尺状の成形品を製造する際に優れた流動性を得ることができず、また、樹脂の剪断による発熱量が大きくなり、熱分解により樹脂が劣化する結果、優れた色相を有する成形品を得ることができない場合がある。
上記芳香族ポリカーボネート樹脂（Ａ）の粘度平均分子量はより好ましくは１２，０００〜１８，０００であり、さらに好ましくは１４，０００〜１７，０００である。
【００４５】
ここで粘度平均分子量は、溶媒としてメチレンクロライドを用い、２０℃の温度で測定した溶液粘度より換算して求めたものである。
【００４６】
芳香族ポリカーボネート樹脂（Ａ）は、粘度平均分子量の異なる２種以上の芳香族ポリカーボネート樹脂を混合したものであってもよく、また粘度平均分子量が上記範囲外である芳香族ポリカーボネート樹脂を混合して上記粘度平均分子量の範囲内としたものであってもよい。
【００４７】
＜リン系安定剤（Ｂ）＞
本発明の芳香族ポリカーボネート樹脂組成物は、リン系安定剤（Ｂ）として、下記一般式（Ｉ）で表されるホスファイト系安定剤（Ｂ−Ｉ）を含有するものである。
【００４８】
【化６】
0005991420.tif 000006
【００４９】
（式（Ｉ）中、Ｒ１１〜Ｒ１８は、それぞれ独立に、水素原子又はアルキル基を示し、Ｒ１９〜Ｒ２２は、それぞれ独立に、アルキル基、アリール基又はアラルキル基を示し、ａ〜ｄは、それぞれ独立に０〜３の整数を示す。）
【００５０】
上記一般式（Ｉ）において、Ｒ１１〜Ｒ１８は、それぞれ独立に、炭素数１〜５のアルキル基であることが好ましく、メチル基であることが好ましく、また、ａ〜ｄは、０であることが好ましい。
本発明で用いるホスファイト系安定剤（Ｂ−Ｉ）は、下記構造式（Ｉａ）で表されるビス（２，４−ジクミルフェニル）ペンタエリスリトールジホスファイトが好ましい。
【００５１】
【化７】
0005991420.tif 000007
【００５２】
上記ホスファイト系安定剤（Ｂ−Ｉ）は、１種類を単独で用いても、２種類以上を併用してもよい。
【００５３】
本発明の芳香族ポリカーボネート樹脂組成物において、上記ホスファイト系安定剤（Ｂ−Ｉ）の含有量は、芳香族ポリカーボネート樹脂（Ａ）１００質量部に対し、０．０１〜０．１質量部である。ホスファイト系安定剤（Ｂ−Ｉ）の含有量が０．０１質量部未満であると、十分な耐熱黄変防止効果を得ることができず、また、初期色相も劣る傾向がある。ホスファイト系安定剤（Ｂ−Ｉ）の含有量が０．１質量部を超えると、成形時のガスが多くなったり、モールドデポジットによる転写不良が起こったりするため、得られる成形品の光透過率が低下するおそれがある。ホスファイト系安定剤（Ｂ−Ｉ）の含有量は好ましくは芳香族ポリカーボネート樹脂（Ａ）１００質量部に対して０．０１５〜０．０８質量部であり、さらに好ましくは０．０２〜０．０６質量部である。
【００５４】
本発明の芳香族ポリカーボネート樹脂組成物においてはまた、リン系安定剤（Ｂ）として上記ホスファイト系安定剤（Ｂ−Ｉ）と共に、下記一般式（II）で表されるホスファイト系安定剤（Ｂ−II）を併用することが、初期色相を更に改善すると共に、耐熱黄変抑制効果を更に高める上で好ましい。
【００５５】
【化８】
0005991420.tif 000008
【００５６】
（式（II）中、Ｒ２１〜Ｒ２５は、それぞれ独立に、水素原子、炭素数６〜２０のアリール基、又は炭素数１〜２０のアルキル基を表す。）
【００５７】
上記の一般式（II）中、Ｒ２１〜Ｒ２５で表されるアルキル基としては、例えばメチル基、エチル基、プロピル基、ｎ−プロピル基、ｎ−ブチル基、ｔｅｒｔ−ブチル基、ヘキシル基及びオクチル基などが挙げられる。
【００５８】
本発明で用いるホスファイト系安定剤（Ｂ−II）としては、特に、下記構造式（IIａ）で表される（トリス（２，４−ジ−ｔｅｒｔ−ブチルフェニル）ホスファイトが好ましい。
【００５９】
【化９】
0005991420.tif 000009
【００６０】
上記のホスファイト系安定剤（Ｂ−II）は、１種類を単独で用いても、２種類以上を併用してもよい。
【００６１】
本発明の芳香族ポリカーボネート樹脂組成物において、ホスファイト系安定剤（Ｂ−II）の含有量は、芳香族ポリカーボネート樹脂（Ａ）１００質量部に対して０．０１〜０．５質量部、特に０．０３〜０．３質量部、とりわけ０．０５〜０．２質量部であって、芳香族ポリカーボネート樹脂組成物中のホスファイト系安定剤（Ｂ−II）／ホスファイト系安定剤（Ｂ−Ｉ）の質量比が１〜１０、特に１．５〜８、とりわけ１．８〜６となるような量であることが好ましい。ホスファイト系安定剤（Ｂ−II）の含有量が、上記範囲よりも少ないと、ホスファイト系安定剤（Ｂ−II）を併用することによる初期色相及び耐熱黄変抑制効果の改善効果を十分に得ることができず、上記範囲より多くても、それ以上の効果の改善は認められず、リン系安定剤（Ｂ）全体の含有量が多くなることにより、成形時のガスが多くなったり、モールドデポジットによる転写不良が起こったりするため好ましくない。
【００６２】
本発明の芳香族ポリカーボネート樹脂組成物において、リン系安定剤（Ｂ）としてホスファイト系安定剤（Ｂ−Ｉ）とホスファイト系安定剤（Ｂ−II）を併用する場合、その合計の含有量は、芳香族ポリカーボネート樹脂（Ａ）１００質量部に対して０．３質量部以下であることが好ましく、０．２質量部以下であることがより好ましい。
【００６３】
＜ポリアルキレングリコール化合物（Ｃ）＞
ポリアルキレングリコール化合物（Ｃ）は、下記一般式（III）で表される化合物であり、例えば、下記一般式（III−１）で表される分岐型ポリアルキレングリコール化合物又は下記一般式（III−２）で表される直鎖型ポリアルキレングリコール化合物が挙げられ、好ましくは、下記一般式（III−１）で表される分岐型ポリアルキレングリコール化合物である。なお、ポリアルキレングリコール化合物（Ｃ）としては、他の共重合成分との共重合体であってもよいが、単独重合体が好ましい。
【００６４】
【化１０】
0005991420.tif 000010
【００６５】
（式（III）中、Ｑは直鎖又は分岐のアルキレン基であり、Ｘ及びＹは、それぞれ独立に、水素原子、炭素数１〜２３の脂肪族アシル基、又は炭素数１〜２３のアルキル基を示す。ｑは繰り返し数である。）
【００６６】
【化１１】
0005991420.tif 000011
【００６７】
（式（III−１）中、Ｒは炭素数１〜３のアルキル基を示し、Ｘ及びＹは、それぞれ独立に、水素原子、炭素数１〜２３の脂肪族アシル基、又は炭素数１〜２３のアルキル基を示し、ｎは１０〜４００の整数を示す。）
【００６８】
【化１２】
0005991420.tif 000012
【００６９】
（式（III−２）中、Ｘ及びＹは、それぞれ独立に、水素原子、炭素数２〜２３の脂肪族アシル基又は炭素数１〜２２のアルキル基を示し、ｍは２〜６の整数、ｐは６〜１００の整数を示す。）
【００７０】
上記の一般式（III−１）において、整数（重合度）ｎは、１０〜４００であるが、好ましくは１５〜２００、更に好ましくは２０〜１００である。重合度ｎが１０未満の場合、成形時のガス発生量が多くなり、ガスによる成形不良、例えば、未充填、ガスやけ、転写不良を発生する可能性がある。一方、重合度ｎが４００を超える場合、芳香族ポリカーボネート樹脂組成物の色相を向上させる効果が十分に得られないおそれがある。
【００７１】
分岐型ポリアルキレングリコール化合物としては、一般式（III−１）中、Ｘ，Ｙが水素原子で、Ｒがメチル基であるポリプロピレングリコールやエチル基であるポリブチレングリコールが好ましく、特に好ましくはポリブチレングリコールである。
【００７２】
上記の一般式（III−２）において、ｐ（重合度）は、６〜１００の整数であるが、好ましくは８〜９０、より好ましくは１０〜８０である。重合度ｐが６未満の場合、成形時にガスが発生するので好ましくない。一方、重合度ｐが１００を超える場合、相溶性が低下するので好ましくない。
【００７３】
直鎖型ポリアルキレングリコール化合物としては、一般式（III−２）中のＸ及びＹが水素原子で、ｍが２であるポリエチレングリコール、ｍが３であるポリトリメチレングリコール、ｍが４であるポリテトラメチレングリコール、ｍが５であるポリペンタメチレングリコール、ｍが６であるポリヘキサメチレングリコールが好ましく挙げられ、より好ましくはポリトリメチレングリコール、ポリテトラメチレングリコールあるいはそのエステル化物又はエーテル化物である。
【００７４】
また、ポリアルキレングリコール化合物（Ｃ）として、その片末端あるいは両末端が脂肪酸またはアルコールで封鎖されていてもその性能発現に影響はなく、脂肪酸エステル化物またはエーテル化物を同様に使用することができ、従って、一般式（III−１），（III−２）中のＸ及び／又はＹは炭素数１〜２３の脂肪族アシル基又はアルキル基であってもよい。
【００７５】
脂肪酸エステル化物としては、直鎖状又は分岐状脂肪酸エステルのいずれも使用でき、脂肪酸エステルを構成する脂肪酸は、飽和脂肪酸であってもよく不飽和脂肪酸であってもよい。また、一部の水素原子がヒドロキシル基などの置換基で置換されたものも使用できる。
脂肪酸エステルを構成する脂肪酸としては、炭素数１〜２３の１価又は２価の脂肪酸、例えば、１価の飽和脂肪酸、具体的には、ギ酸、酢酸、プロピオン酸、酪酸、吉草酸、カプロン酸、エナント酸、カプリル酸、カプリン酸、ラウリン酸、ミリスチン酸、ペンタデシル酸、パルミチン酸、ヘプタデシル酸、ステアリン酸、ノナデカン酸、アラキジン酸、ベヘン酸や、１価の不飽和脂肪酸、具体的には、オレイン酸、エライジン酸、リノール酸、リノレン酸、アラキドン酸などの不飽和脂肪酸、また炭素数１０以上の二価の脂肪酸、具体的には、セバシン酸、ウンデカン二酸、ドデカン二酸、テトラデカン二酸、タプシア酸及びデセン二酸、ウンデセン二酸、ドデセン二酸が挙げられる。
これらの脂肪酸は１種又は２種以上組み合せて使用できる。前記脂肪酸には、１つ又は複数のヒドロキシル基を分子内に有する脂肪酸も含まれる。
【００７６】
分岐型ポリアルキレングリコールの脂肪酸エステルの好ましい具体例としては、一般式（III−１）において、Ｒがメチル基、Ｘ及びＹが炭素数１８の脂肪族アシル基であるポリプロピレングリコールステアレート、Ｒがメチル基、Ｘ及びＹが炭素数２２の脂肪族アシル基であるポリプロピレングリコールベヘネートが挙げられる。直鎖型ポリアルキレングリコールの脂肪酸エステルの好ましい具体例としては、ポリアルキレングリコールモノパルミチン酸エステル、ポリアルキレングリコールジパルミチン酸エステル、ポリアルキレングリコールモノステアリン酸エステル、ポリアルキレングリコールジステアリン酸エステル、ポリアルキレングリコール（モノパルミチン酸・モノステアリン酸）エステル、ポリアルキレングリコールベヘネート等が挙げられる。
【００７７】
ポリアルキレングリコールのアルキルエーテルを構成するアルキル基としては、直鎖状又は分岐状のいずれでもよく、例えばメチル基、エチル基、プロピル基、ブチル基、オクチル基、ラウリル基、ステアリル基等の炭素数１〜２３のアルキル基が挙げられ、このようなポリアルキレングリコール化合物（Ｃ）としては、ポリアルキレングリコールのアルキルメチルエーテル、エチルエーテル、ブチルエーテル、ラウリルエーテル、ステアリルエーテル等が好ましく例示できる。
【００７８】
ポリアルキレングリコール化合物（Ｃ）の数平均分子量としては、２００〜５，０００であることが好ましく、より好ましくは３００以上、さらに好ましくは５００以上であり、より好ましくは４，０００以下、さらに好ましくは３，０００以下、特に好ましくは２０００以下、とりわけ好ましくは１０００未満であり、８００以下であることが最も好ましい。上記範囲の上限を超えると、相溶性が低下するので好ましくなく、又上記範囲の下限を下回ると成形時にガスが発生するので好ましくない。ここでいうポリアルキレングリコール化合物（Ｃ）の数平均分子量はＪＩＳ  Ｋ１５７７に準拠して測定した水酸基価に基づいて算出した数平均分子量である。
なお、ポリアルキレングリコール化合物（Ｃ）の数平均分子量が低いほど、成形時の金型汚染性（金型付着物）を低減する効果がある。
【００７９】
上記ポリアルキレングリコール化合物（Ｃ）は、１種類を単独で用いても、２種類以上を併用してもよい。
【００８０】
本発明の芳香族ポリカーボネート樹脂組成物において、上記ポリアルキレングリコール化合物（Ｃ）の含有量は、芳香族ポリカーボネート樹脂（Ａ）１００質量部に対し、０．０５〜２質量部である。ポリアルキレングリコール化合物（Ｃ）の含有量が０．０５質量部未満であっても２質量部を超えても、得られる成形品の初期色相が劣る傾向がある。ポリアルキレングリコール化合物（Ｃ）の含有量は、好ましくは芳香族ポリカーボネート樹脂（Ａ）１００質量部に対し０．１〜１．５質量部であり、より好ましくは０．２〜１．２質量部、さらに好ましくは０．５質量部を超え１.０質量部以下である。
【００８１】
＜その他の成分＞
本発明の芳香族ポリカーボネート樹脂組成物には、本発明の目的を損なわない範囲で、任意成分としてさらに酸化防止剤、離型剤、紫外線吸収剤、蛍光増白剤、染顔料、難燃剤、耐衝撃改良剤、帯電防止剤、滑剤、可塑剤、相溶化剤、充填剤等が配合されてもよい。
【００８２】
＜芳香族ポリカーボネート樹脂組成物の製造方法＞
本発明の芳香族ポリカーボネート樹脂組成物の製造方法は、特に制限されるものではなく、例えば最終成形品を成形するまでの任意の段階で、各成分を一括又は分割して配合し、溶融混練する方法が挙げられる。各成分の配合方法としては、例えばタンブラー、ヘンシェルミキサー等を使用する方法、フィーダーにより定量的に押出機ホッパーに供給して混合する方法などが挙げられる。溶融混練の方法としては、例えば単軸混練押出機、二軸混練押出機、ニーダー、バンバリーミキサー等を使用する方法などが挙げられる。
【００８３】
［成形品］
本発明の成形品は、上述の本発明の芳香族ポリカーボネート樹脂組成物を成形してなるものである。
【００８４】
本発明の芳香族ポリカーボネート樹脂組成物の成形方法には特に制限はないが、例えば、射出成形法、圧縮成形法、射出圧縮成形法などが挙げられ、好ましくは射出成形法である。
【００８５】
なお、成形時の樹脂の熱劣化を抑制し、初期色相に優れたものを得るために、本発明の芳香族ポリカーボネート樹脂組成物を成形する際には、窒素等の不活性ガス雰囲気下で成形を行うことが好ましい。
【００８６】
本発明の芳香族ポリカーボネート樹脂組成物を成形してなる本発明の成形品は、従来品に比べて、加熱条件下に長時間晒された場合の黄変の程度が少ない上に、初期色相が著しく良好であるため、照明装置の導光部材、特に、デイライトの光源のみならず白熱灯から発生する熱によっても加熱条件下に晒される自動車用照明装置の導光部材として好適に用いることができ、その優れた初期色相により、導光部材の光伝達効率を長期に亘り高く維持して、導光部材の交換頻度を大幅に低減することができる。
【００８７】
［ＹＩ値］
本発明の芳香族ポリカーボネート樹脂組成物は、初期色相に著しく優れ、後掲の実施例の項に記載される方法に従って、本発明の芳香族ポリカーボネート樹脂組成物を用いて射出成形することにより得られた３００ｍｍ長光路成形品について測定した３００ｍｍ長のＹＩ値が、通常２０以下、好ましくは１６以下、より好ましくは１４以下となり、従来品にない著しく優れた色相を呈する。
【実施例】
【００８８】
以下に実施例を挙げて本発明をより具体的に説明するが、本発明はその要旨を超えない限り、以下の実施例に限定されるものではない。
【００８９】
実施例及び比較例において用いた材料は次のとおりである。
【００９０】
＜芳香族ポリカーボネート樹脂（Ａ）＞
三菱エンジニアリングプラスチックス社製「ユーピロン（登録商標）Ｈ−４０００Ｎ」：界面重合法で製造されたビスフェノールＡ型芳香族ポリカーボネート樹脂（粘度平均分子量１６，０００）
【００９１】
＜リン系安定剤（Ｂ）＞
<ホスファイト系安定剤（Ｂ−Ｉ）>
Ｐｒｏｐｅｒｔｉｅｓ＆Ｃｈａｒａｃｔｅｒｉｓｔｉｃｓ社製「Ｄｏｖｅｒｐｈｏｓ
Ｓ−９２２８」：ビス（２，４−ジクミルフェニル）ペンタエリスリトールジホスファイト
<ホスファイト系安定剤（Ｂ−II）>
ＡＤＥＫＡ社製「アデカスタブＡＳ２１１２」：トリス（２，４−ジ−ｔｅｒｔ−ブチルフェニル）ホスファイト
<その他のリン系熱安定剤>
ＡＤＥＫＡ社製「アデカスタブＰＥＰ−３６」：ビス（２，６−ジ−ｔｅｒｔ−ブチル−４−メチルフェニル）ペンタエリスリトールジホスファイト
【００９２】
＜ポリアルキレングリコール化合物（Ｃ）＞
<ポリブチレングリコール（Ｃ−１）>
日油社製「ユニオールＰＢ−７００」（数平均分子量７００）
<ポリブチレングリコール（Ｃ−２）>
日油社製「ユニオールＰＢ−１０００」（数平均分子量１，０００）
<ポリブチレングリコール（Ｃ−３）>
日油社製「ユニオールＰＢ−５００」（数平均分子量５００）
<ポリプロピレングリコール（Ｃ−４）>
日油社製「ユニオールＤ−１０００」（数平均分子量１，０００）
【００９３】
＜脂肪酸エステル＞
理研ビタミン（株）製「リケマールＳ−１００Ａ」：ステアリン酸モノグリセリド
【００９４】
＜離型剤＞
東レ・ダウコーニング・シリコーン（株）製「ＳＨ５５６」：メチルフェニルポリシロキサン
【００９５】
［実施例１〜１３及び比較例１〜６］
＜芳香族ポリカーボネート樹脂組成物の製造＞
表１に示す成分を表１に示す割合となるように配合し、タンブラーミキサーで均一に混合して混合物を得た。この混合物を、フルフライトスクリューとベントとを備えた単軸押出機（いすず化工機社製「ＶＳ−４０」）に供給し、スクリュー回転数８０ｒｐｍ、吐出量２０ｋｇ／時間、バレル温度２５０℃の条件で混練し、押出ノズル先端からストランド状に押出した。押出物を水槽にて急冷し、ペレタイザーを用いてカットしてペレット化し、芳香族ポリカーボネート樹脂組成物のペレットを得た。
【００９６】
＜初期色相（ＹＩ）評価＞
上記のようにして得られた芳香族ポリカーボネート樹脂組成物について、以下のようにしてＹＩ値を測定した。
芳香族ポリカーボネート樹脂組成物のペレットを１２０℃で４〜８時間、熱風循環式乾燥機により乾燥した後、射出成形機（東芝機械社製「ＥＣ１００」）により、２８０℃の温度で３００ｍｍ長光路成形品（６ｍｍ×４ｍｍ×３００ｍｍ、Ｌ／ｄ＝５０）を得た。この成形品について、長光路分光透過色計（日本電色工業社製「ＡＳＡ１」）を使用して３００ｍｍ長のＹＩ値を測定した。
【００９７】
＜耐熱変色（ΔＹＩ１）評価＞
上記の初期色相（ＹＩ）の評価で得られた長光路成形品を、１２０℃で１０００時間保持した後、３００ｍｍ光路長でＹＩを測定（処理後ＹＩ）し、ＹＩ値の差（ΔＹＩ１＝処理後ＹＩ−初期ＹＩ）を求め、耐熱変色（ΔＹＩ１）を評価した。
【００９８】
＜耐滞留変色（ΔＹＩ２）評価＞
射出成形機内で２８０℃の温度で２５分間滞留させた後射出成形を行ったこと以外は上記の初期色相（ＹＩ）の評価におけると同様に、３００ｍｍ光路長成形品を得、同様に３００ｍｍ光路長でＹＩを測定（処理後ＹＩ）し、ＹＩ値の差（ΔＹＩ２＝滞留後ＹＩ−初期ＹＩ）を求め、耐滞留変色（ΔＹＩ２）を評価した。
【００９９】
これらの結果を表１に示す。
【０１００】
【表１】
0005991420.tif 000013
【０１０１】
表１より次のとこが分かる。
比較例１，２，４は、ポリアルキレングリコール化合物（Ｃ）の代りに脂肪酸エステルを配合したものであり、いずれもＹＩ値２０以下を満足することはできない。比較例３は、ポリアルキレングリコール化合物（Ｃ）の代りに離型剤を配合したものであり、ＹＩ値２８と特に色相が悪い。
【０１０２】
これに対して、本発明に係るホスファイト系安定剤（Ｂ−Ｉ）であるホスファイト系安定剤Ｓ−９２２８とポリアルキレングリコール化合物（Ｃ）を用いた実施例１〜１３では、いずれもＹＩが１６以下の優れた色相が得られている。
実施例１は、ポリアルキレングリコールの配合量が少ないため、実施例２〜１３に比べて若干ＹＩ値が高いが、ポリアルキレングリコールの配合量を多くすることにより、実施例２〜１３に示されるようにＹＩ値を下げ初期色相をより良好なものとすることができる。
また、実施例３〜１３と比較例５，６の対比より、ポリアルキレングリコール化合物（Ｃ）としては、ポリプロピレングリコールよりもポリブチレングリコールの方が色相の改善に有効であることが分かる。